(57)【要約】【課題】本発明は、海洋等の厳しい腐食環境に対して打設後の防食性に優れる鋼矢板を提供する。【解決手段】爪嵌合部に有効な塗装を施す方法で、爪嵌合部と本体を同じ下地処理と高い強度を持つエポキシ樹脂を厚膜で一体塗装することで、爪部と本体部分に同等の防食性を付与したものである。更に衝撃傷の付きやすい本体部分には従来重防食被覆と同等以上の耐衝撃性を確保するために１mm以上の厚膜保護被覆を積層する。【選択図】図５
2007321363.tif 000002
【特許請求の範囲】
【請求項１】
鋼矢板において、防食を必要とする側の面及び継ぎ手部の嵌合面が、鋼矢板表面に化成処理層あるいはジンクリッチプライマー層を形成し、その上にエポキシ樹脂層を主成分とする防食塗装層を50〜600μｍの厚みで積層したことを特徴とする継ぎ手部防食性に優れた塗装鋼矢板。
【請求項２】
前記防食塗装層の平面部における垂直密着力が５MPa以上であることを特徴とする請求項１記載の継ぎ手部防食性に優れた塗装鋼矢板。
【請求項３】
前記化成処理層が、リン酸、シリカ微粒子、マグネシウムまたはカルシウムもしくは、マグネシウムとカルシウムの両方を含有することを特徴とする請求項１記載の継ぎ手部防食性に優れた塗装鋼矢板。
【請求項４】
請求項１〜３のいずれかの項に記載の鋼矢板において、前記嵌合面を除いた面の防食塗装層の表面に、更に1mm以上のウレタン樹脂、ウレア樹脂、ポリオレフィン樹脂のいずれかによる耐傷防止樹脂層を設けたことを特徴とする継ぎ手部防食性に優れた塗装鋼矢板。
【請求項５】
請求項４記載の鋼矢板において、前記嵌合面の防食塗装層の表面に、アクリルウレタン、フッ素系樹脂の１種または２種の耐候性塗膜あるいは接着剤を介して耐候性フィルムを形成させたことを特徴とする継ぎ手部防食性に優れた塗装鋼矢板。
【請求項６】
鋼矢板の製造方法において、防食を要する側の面及び継ぎ手部の嵌合面にブラスト処理を施し、次いで当該ブラスト処理を施した面に化成処理層あるいはジンクリッチ層を形成し、更にその上にエポキシ樹脂層を主成分とする防食塗装層を50〜600μｍの厚みで積層することを特徴とする継ぎ手部防食性に優れた塗装鋼矢板の製造方法。
【発明の詳細な説明】
【技術分野】
【０００１】
本発明は、海洋等の厳しい腐食環境に対して、打設後の防食性に優れる鋼矢板を提供する。
【背景技術】
【０００２】
ポリエチレンやポリウレタンを防食被覆として使用した重防食鋼矢板では数十年の耐久性が期待されることから、河川・海洋等での腐食環境での使用に対するライフサイクルコスト面での有効性から数多く使用されている。その使用に際して継ぎ手部嵌合面には嵌合の妨げになるため重防食を施すことが出来ず無被覆で、継ぎ手端部にシール剤塗布やタールエポキシ等の本体と異なる防食仕様の一般塗装が行われるが、この作業は本体塗装とは別途に実施されることから下地処理が十分に行うことができず、防食性も低いという課題があった。また、これらのシール剤や一般塗装による被膜は仮に嵌合面まで塗装を施しても、嵌合時に傷が付きやすく、継ぎ手部分に腐食が発生して腐食端部からの剥離が誘発されるという問題があった。
【０００３】
特に、従来のＵ型鋼矢板は、図１の断面図に示すように山谷面を組み合わせた被覆となり、谷面の被覆の爪部被覆の曲率が大きいために腐食によって被膜の残留歪みから剥離が進展しやすい。一方でハット型形状の鋼矢板被覆においては、図２の断面図に示すように同形状方向のみの被覆となることと、曲率の大きい部分が無いために部位の影響は小さい。
【０００４】
また、嵌合部の腐食と剥離進展を防止する方法として、例えば特許文献１に開示されているように鋼矢板を打設した後に継ぎ手部にカバーをする方法がある。しかしながら、施工後のカバー設置は水中作業となり施工性に問題がある。
【０００５】
【特許文献１】特開2001-131957号公報
【発明の開示】
【発明が解決しようとする課題】
【０００６】
本発明は、これら問題点に鑑みなされたもので、その目的は、塗装鋼矢板において、防食性、特に継ぎ手部嵌合面における被覆端部からの剥離進展を抑制することのできる防食性に優れた塗装鋼矢板を提供することにある。
【課題を解決するための手段】
【０００７】
鋼矢板爪の嵌合部については打設時に爪同士が接触するため、数mmに及ぶ厚膜の重防食被覆を行うことは出来ない。このため、従来の重防食被覆鋼矢板では爪部以外に重防食被覆を施した後に、爪部にのみ別途柔らかいシール剤や、薄膜のタールエポキシ樹脂塗装を施していた。従来のシール剤を塗布したＵ型鋼矢板の被覆例を、図３の断面図に、また、ハット型鋼矢板への被覆例を図４の断面図に示す。
【０００８】
図３、図４から分かるように、従来の方法では未塗装部分が多く残るという問題がある。更には本体と別に塗装を実施するために下地処理が十分でなく、また塗装自体も弱く容易に破損し、その結果、爪部に腐食が発生し、腐食を起因とする被覆の剥離進展を抑制することが難しかった。また、爪近傍の曲面への厚膜重防食は、形状が複雑なことから塗膜収縮や波浪による応力で剥離進展が発生しやすいという課題を内在している。
【０００９】
爪嵌合部の防食塗膜には、１）嵌合作業によって容易に剥離しない塗膜強度と密着力を有する、２）嵌合可能な薄い膜厚みで防食性能を確保する、３）傷が付いた場合にも傷からの腐食進展や剥離進展が小さい、４）耐候性を有する、５）塗装性が容易、といった特性が要求される。
【００１０】
そこで、爪部と鋼矢板本体それぞれに要求される性能を考慮した結果、化成処理あるいはジンクリッチプライマー処理を行い、塗膜強度と密着性を満足する樹脂としてエポキシ樹脂を主成分とする塗膜を50μm以上の平均膜厚みで嵌合面まで防食膜を形成して嵌合爪部の防食性を確保した。更に、この防食仕様を本体部分にも同時に適用することで塗装作業性と耐剥離性を向上させた。しかしながら、鋼矢板本体部分では耐衝撃性が重要となることから保護被覆として従来の重防食にも用いられ、信頼性の高い厚膜のポリオレフィン、ポリウレタン、ポリウレア等の樹脂を１mm以上の膜厚でエポキシ樹脂上に被覆することで耐衝撃性と耐候性を確保した。嵌合爪部はその曲面形状によっては剥離応力が増大することもあり、曲率の大きい部分には厚膜保護被覆を形成しないことが望ましい。その場合、耐候性に劣るエポキシ樹脂が露出しないように、表面にアクリル、シリコンやフッ素樹脂を配合した耐候性に優れる着色塗膜を形成、あるいは耐候性を有するフィルムを粘着剤によって貼り付けて耐候性を確保したものである。このように爪部に厚膜被覆を用いないと、被膜が剥離しても本体の厚膜被覆部分に剥離応力が伝播しない。
【００１１】
本発明は上記知見に基づいてなされたもので、その要旨は次のとおりである。
（１）鋼矢板において、防食を必要とする側の面及び継ぎ手部の嵌合面が、鋼矢板表面に化成処理層あるいはジンクリッチプライマー層を形成し、その上にエポキシ樹脂層を主成分とする防食塗装層を50〜600μｍの厚みで積層したことを特徴とする継ぎ手部防食性に優れた塗装鋼矢板。
【００１２】
（２）前記防食塗装層の平面部における垂直密着力が５MPa以上であることを特徴とする（１）記載の継ぎ手部防食性に優れた塗装鋼矢板。
【００１３】
（３）前記化成処理層が、リン酸、シリカ微粒子、マグネシウムまたはカルシウムもしくは、マグネシウムとカルシウムの両方を含有することを特徴とする（１）記載の継ぎ手部防食性に優れた塗装鋼矢板。
【００１４】
（４）（１）〜（３）のいずれかの項に記載の鋼矢板において、前記嵌合面を除いた面の防食塗装層の表面に、更に1mm以上のウレタン樹脂、ウレア樹脂、ポリオレフィン樹脂のいずれかによる耐傷防止樹脂層を設けたことを特徴とする継ぎ手部防食性に優れた塗装鋼矢板。
【００１５】
（５）（４）記載の鋼矢板において、前記嵌合面の防食塗装層の表面に、アクリルウレタン、フッ素系樹脂の１種または２種の耐候性塗膜あるいは接着剤を介して耐候性フィルムを形成させたことを特徴とする継ぎ手部防食性に優れた塗装鋼矢板。
【００１６】
（６）鋼矢板の製造方法において、防食を要する側の面及び継ぎ手部の嵌合面にブラスト処理を施し、次いで当該ブラスト処理を施した面に化成処理層あるいはジンクリッチ層を形成し、更にその上にエポキシ樹脂層を主成分とする防食塗装層を100〜600μｍの厚みで積層することを特長とする継ぎ手部防食性に優れた塗装鋼矢板の製造方法。
【発明の効果】
【００１７】
本発明は、河川・海洋域での鋼矢板を使用において、爪部の腐食及び爪部からの腐食及び剥離を大きく抑制する塗装鋼矢板を提供するもので、塗装鋼矢板は爪部を含めて薄膜の防食塗装、本体のみに厚膜塗装を行うことにより、爪部での腐食が発生し難く、例え剥離が発生しても本体への影響が少ないために長期間に渡って本体の防食効果を維持することが出来る。
【発明を実施するための最良の形態】
【００１８】
以下、本発明について詳細に説明する。
【００１９】
まず、本発明に使用する塗装鋼矢板に用いる鋼矢板の鋼種は普通鋼、あるいはＣ、Ｓｉ、Ｍｎ及び窒素、酸素を制御した鋼材、あるいは更に、Ｃｕ,Ｎｉ,Ｃｒ,Ｍｏ,Ｎｂ,Ｔｉ,Ａｌ,Ｍｇ,Ｖ,Ｃａ等の元素を添加した合金鋼で熱延加工行程によって形状加工を行ったものである。その形状としては例えば一般的なＵ型やハット型のものがある。
【００２０】
本発明の塗装鋼矢板は前処理として塗装面及び爪部の除錆作業を十分行う必要がある。除錆作業にはスチールグリッド、スチールショット、あるいはサンドを用いたブラスト処理が一般的に用いられる。圧延傷や腐食が激しい場合にはグラインダー等でその部分を平滑にした後にブラスト処理を行うと良い。除錆作業が不十分な場合は防食性が低下する。
【００２１】
前処理後に化成処理又はジンクリッチプライマー処理を行う。化成処理は環境を考慮したクロムを含まない酸系の処理液を使用する。酸としては一般的にはリン酸を含有するものを使用する。その他の化成処理成分としては、シリカ微粒子、マグネシウムまたはカルシウムもしくは、マグネシウムとカルシウムの両方を成分として含有する処理液を使用することが好ましい。化成処理以外の方法としては微細な亜鉛粉を多量に含有したジンクリッチペイントがある。ジンクリッチペイントを大別すると、無機、有機に分類されるが、密着性の観点からは有機が有利である。有機ジンクは関西ペイント（株）、日本ペイント（株）、新日鐵化学（株）等の塗料メーカーより市販されているもので良い。
【００２２】
次にエポキシ樹脂を主成分とする塗装を鋼矢板本体と爪の嵌合面まで実施する。爪部への塗装に関しては、嵌合時に傷の発生が小さく、剥離し難い被膜特性が必要である。これまで重防食で用いられてきたタールエポキシやシール剤といった柔らかい樹脂ではこれらの要求特性を満たすことは困難であった。エポキシ樹脂は塗膜強度がウレタン樹脂に比べて高く、耐酸素透過性、密着性等にも優れた特性を持つことから、単独塗布でもウレタンの厚膜被覆と同等以上の耐酸素透過性を確保することが出来る。使用するエポキシ樹脂強度の目安として、５ＭPa以上の密着強度を有する特性を持つものを使用すると防食性能と耐剥離性の観点から良好な結果を得ることが出来ることがわかった。塗膜の膜厚範囲としては、鋼矢板爪部は熱間加工により表面に肌荒れ（凹凸）が発生することからピンホールを防止する膜厚みが必要である。
【００２３】
一方でエポキシ樹脂のように硬い塗膜は、膜厚みと共に剥離応力が大きくなるために薄膜塗装が望ましい。また嵌合の妨げにならないといった観点からも薄膜が望ましい。以上の点から実用的な平均膜厚範囲としては50〜600μｍが適当である。エポキシ樹脂塗料は液体、あるいは粉体のいずれかの形態で供給される。エポキシ樹脂塗料の硬化剤は例えば、液体の場合にはアミン系、粉体の場合にはフェノール系のものが使用される。液体を用いる場合には予め鋼矢板を40℃以上、粉体を用いる場合には160℃以上に加熱してから塗布する。鋼矢板の温度が確保出来ない場合には硬化が不足して密着強度が不足するため、前述の５ＭＰａ以上の密着力を確保することが難しい。
【００２４】
次にエポキシ樹脂層上の爪部を除く鋼矢板本体部分に厚膜保護被覆を塗装する。厚膜保護被覆として塗装する樹脂としてはポリオレフィン、ポリウレタン、ポリウレア等の樹脂を用いる。ポリオレフィン樹脂は耐衝撃性には劣るが価格メリットが大きいことから鋼矢板を160℃以上の高温加熱が可能な場合には粉体ポリオレフィンを使用して塗装を行う方法が使用出来る。一方、ポリウレタンやポリウレア樹脂は耐衝撃性や密着性に優れ、常温での塗装施工が可能なことから、大型構造物に適用し易いという特徴を持つ。これらの樹脂を使用する場合には一般的には耐候性を向上させるためにカーボンブラックを添加したものを用いる。これらの樹脂の厚みとしては保護被覆としての機能からは厚い方が良く、ポリオレフィンで１.5mm以上、ポリウレタンやポリウレア樹脂では1mm以上の膜厚を有することが望ましい。塗装範囲は爪の嵌合内部以外を主とする。爪部周辺の曲面では塗膜の収縮による剥離応力や波浪の影響が大きいため、得に収縮応力の大きいポリオレフィン樹脂では曲がりの大きい部分を避けて塗装を行うと剥離が進展しにくい。
【００２５】
爪近傍の厚膜保護被覆が行えない部分に耐候性が要求される場合には、厚膜エポキシ塗装被膜上に着色上塗り塗装や着色フィルムを貼って耐候性を確保する。着色上塗り塗装は勘合の妨げにならないように30〜200μm程度の厚みの塗装を行う。使用する樹脂は耐候性が確保出来るものであれば何でも良いが、アクリル系、又はフッ素系のウレタン樹脂を着色したものを用いる。その他シリコン系の変性樹脂を用いても良い。塗装以外の方法としては耐候性を有するフィルムを粘着剤によって貼り付けても良い。耐候性フィルムは塩ビ系、アクリル系の樹脂等の単層、あるいは複数に積層したものを用いる。
【００２６】
本発明をＵ型鋼矢板に適用した場合の被覆構成例として嵌合爪部の断面を図５に、またハット型の鋼矢板に適用した場合の被覆構成例として嵌合爪部の断面を図６に示す。１の鋼矢板爪部及び２の鋼矢板本体に対して、サンド、グリッド、ショット等のブラスト処理による除錆処理を行った後、化成処理あるいは有機ジンクリッチペイントによる下地処理層３を形成する。下地処理層はスプレー噴霧塗装、ローラー塗布、刷毛塗りといった方法を用いる。鋼矢板を適温に加熱した後、液体スプレー塗装又は粉体静電塗装によってエポキシ樹脂を主成分とする厚膜防食層４を50〜600μmの平均膜厚で形成する。この後、２の鋼矢板本体部分にのみ、粉体ポリオレフィンの静電塗装にて1.5mm以上、あるいは２液のイソシアネート硬化型ポリウレタン、あるいはポリウレア樹脂を1mm以上の膜厚で塗装して耐衝撃保護層５を形成する。更に爪部に耐候性が要求される場合、耐衝撃保護被覆５が形成されていないエポキシ樹脂上にアクリルウレタン、フッ素系樹脂等の耐候性塗膜あるいは耐候性を有するフィルム層６を形成する。
【００２７】
本発明においてアクリルウレタン、フッ素系樹脂等の耐候性塗膜あるいは耐候性を有するフィルム層６を省略した場合のハット型の鋼矢板に適用した場合の被覆構成例として嵌合爪部の断面を図７に示す。エポキシ樹脂を主成分とする厚膜防食層４は耐候性に課題があるため、ポリウレタン、あるいはポリウレア樹脂による耐衝撃保護層５を爪先端まで被覆する。
【実施例】
【００２８】
本発明の塗装鋼矢板としてハット形状の断面を有する鋼矢板の山面及び嵌合爪部にスチールグリッドを用いたブラスト処理を施した後、本発明例１ではリン酸カルシウム、シリカを主成分とする化成処理、本発明例２、３では有機ジンク（新日化製：NBジンクプライマー）を施し乾燥させた。その後、鋼矢板を50℃に加温してエポキシ樹脂を主成分とする塗料（新日化製：NSW1500）をスプレー塗装によって塗装して硬化させた後、爪部にマスキングを行って本体部分の表面に２液混合スプレー塗装機を用いてポリオールとイソシアネートを主成分とするポリウレタン塗料を混合して吹き付けて耐衝撃性保護層を形成した。爪部のポリウレタン用のマスキングを除去した後のエポキシ樹脂表面にはアクリルウレタン系の着色塗料を刷毛塗りによって塗布し、本発明の塗装鋼矢板を製作した。また同様に５Ｌ形状の鋼矢板の山１本と谷１本に同様の塗装を施して本発明例４の塗装鋼矢板を製作した。
【００２９】
また、ハット形状の鋼矢板を用いて下地に化成処理あるいは有機ジンクを塗布しないで本発明例３と同様の塗装を行って比較例１の塗装鋼矢板を製造した。比較例２としては同じくハット型鋼矢板の山面にブラスト処理、リン酸系化成処理を施し、次いで鋼矢板の予熱は実施しない状態でエポキシ樹脂を50μｍ狙いで塗装した。その後爪部を除いた範囲に厚膜ウレタン樹脂塗装を実施した。
【００３０】
比較例３としては従来重防食鋼矢板仕様のクロメートと薄膜ウレタン塗装を下塗りとして１mmの薄膜防食層を組合わせてハット形状の鋼矢板を施した。
更に、比較例４としてＵ型鋼矢板の山及び谷を１本ずつ用いて従来の重防食被覆鋼矢板を製作した。比較例４ではスチールグリッドを用いたブラスト処理を塗装面に施した後、クロメート処理を施し乾燥させた後、ウレタン系プライマーを50μm狙いでスプレー塗装して硬化させた、爪部にマスキングを行って、本体部分の表面に２液混合スプレー塗装機を用いてポリオールとイソシアネートを主成分とするポリウレタン塗料を混合して吹き付けて防食層を形成した。爪部のマスキングを除去した後、端部にはウレタンゴム系のシール剤を塗布して従来の重防食被覆鋼矢板を製作した。
【００３１】
作成したハット型では左右の鋼矢板のフランジ部分を、Ｕ型では山塗装と谷塗装の鋼矢板からぞれぞれ10cm長の長さに切り出した。裏面及び、切断端面をシールした後、爪部をセットで嵌合させた状態のものを試験片とした。腐食促進試験として５０℃温度で乾燥３時間と４０℃の３％食塩水に浸漬３時間を１サイクルとする海洋干満帯サイクル試験を９０日間実施した。試験後、嵌合を外して爪部の腐食状況と爪部方向からの厚膜ウレタン被覆の接着劣化進展距離を測定した。評価結果を表１に示す。表１の結果から明らかな様に、比較例４の従来の重防食被覆鋼矢板では爪部ではプライマー残存が見られず全面腐食が発生した。加えて爪部からの剥離進展距離も大きく、６mm以上のの剥離が見られた。
【００３２】
一方、本発明の塗装鋼矢板ではエポキシ樹脂が50μmと薄い本発明例２と３では幾つか点錆びが見られたが、ブリスターは発生しておらず塗膜は健全であった。また、爪部方向からの厚膜ウレタン樹脂の剥離進展距離も数mm程度に留まった。
【００３３】
比較例１では本発明の下地処理が省略されたものであるが、下地処理が無い場合には塗膜の膨れや錆の発生が早くなることがわかる。また比較例２のようにエポキシ樹脂の強度が十分で無い場合にも錆や塗膜膨れが発生しやすい。
【００３４】
【表１】
2007321363.tif 000003
【図面の簡単な説明】
【００３５】
【図１】Ｕ型鋼矢板を連結した場合の断面図。
【図２】ハット型鋼矢板を連結した場合の断面図。
【図３】従来のＵ型重防食被覆鋼矢板で用いられる嵌合部の断面の一例を示す。
【図４】従来のハット型重防食被覆鋼矢板の嵌合部の断面の一例を示す
【図５】本発明の塗装Ｕ型鋼矢板の継ぎ手の被覆構成断面図の一例を示す。
【図６】本発明の塗装ハット型鋼矢板の継ぎ手の被覆構成断面図の一例を示す。
【図７】本発明の塗装ハット型鋼矢板の継ぎ手の被覆構成断面図の一例を示す。
【符号の説明】
【００３６】
１    鋼矢板の爪部
２    鋼矢板本体部
３    化成処理又はジンクリッチ下地処理
４    エポキシ樹脂を主成分とする厚膜防食層
５    保護被覆層
６    耐候性着色塗装又はフィルム
７    クロメート化成処理
８    薄膜プライマー処理
９    防食層
１０    シール剤
【図１】
2007321363.tif 000004
【図２】
2007321363.tif 000005
【図３】
2007321363.tif 000006
【図４】
2007321363.tif 000007
【図５】
2007321363.tif 000008
【図６】
2007321363.tif 000009
【図７】
2007321363.tif 000010